КАТАЛИЗАТОР-АДСОРБЕР NOx

x
1. Катализатор-адсорбер NO для обработки выхлопа работающего на бедных смесях двигателя, содержащий первый слой, включающий в себя композицию, содержащую:
материал подложки;
один или более металлов платиновой группы, расположенных на данном материале подложки; и
x
материал, накапливающий NO;
в котором материал подложки содержит глинозем или смешанный оксид, содержащий глинозем;
один или более металлов платиновой группы содержат смесь или сплав платины и палладия;
x
материал, накапливающий NO, содержит оксид церия; и
x
материал подложки или материал, накапливающий NO, содержит компонент, содержащий неодим.
x
2. Катализатор-адсорбер NO по п. 1, в котором содержащий неодим компонент содержит приблизительно 0,5-18 мол.% неодима.
x
3. Катализатор-адсорбер NO по п. 1 или 2, в котором материал подложки представляет собой глинозем, или композитный или смешанный оксид глинозем/оксид магния.
x
x
4. Катализатор-адсорбер NO по любому из предшествующих пунктов, в котором материал, накапливающий NO, выбирается из оксида церия, смешанного оксида диоксид циркония - оксид церия, и смешанного оксида глинозем - диоксид циркония - оксид церия.
x
x
5. Катализатор-адсорбер NO по любому из предшествующих пунктов, в котором материал, накапливающий NO, дополнительно содержит барий.
x
x
6. Катализатор-адсорбер NO по любому из пп. 1-4, в котором материал, накапливающий NO, по существу не содержит бария.
x
7. Катализатор-адсорбер NO по любому из предшествующих пунктов, в котором первый слой по существу не содержит родия.
x
8. Катализатор-адсорбер NO по любому из предшествующих пунктов, в котором первый слой по существу не содержит щелочных металлов.
x
9. Катализатор-адсорбер NO по любому из пп. 1-8, нанесенный на металлическую или керамическую подложку.
x
10. Катализатор-адсорбер NO по п. 9, в котором подложка является проточным монолитом или фильтрующим монолитом.
x
11. Катализатор-адсорбер NO по любому из пп. 1-8, в котором композицию катализатора экструдируют с формированием проточной или фильтрующей подложки.
x
x
12. Композиция катализатора-адсорбера NO, содержащая материал подложки, один или более металлов платиновой группы, расположенных на материале подложки, и материал, накапливающий NO;
x
в которой материал подложки или материал, накапливающий NO, содержит неодим-содержащий компонент.
x
13. Композиция катализатора-адсорбера NO по п. 12, в которой неодим-содержащий компонент содержит приблизительно 0,5-18 мол.% неодима.
x
x
14. Композиция катализатора-адсорбера NO по п. 12 или 13, в которой материал, накапливающий NO, дополнительно содержит барий.
x
x
15. Композиция катализатора-адсорбера NO по п. 12 или 13, в которой материал, накапливающий NO, по существу не содержит бария.
x
16. Композиция катализатора-адсорбера NO по любому из пп. 12-15, в которой один или более металлов платиновой группы выбирают из палладия, платины, родия, а также их смесей.
x
x
17. Катализатор-адсорбер NO, содержащий композицию катализатора-адсорбера NO по любому из пп. 12-16, нанесенную на металлическую или керамическую подложку.
x
18. Катализатор-адсорбер NO по п. 17, в котором подложка является проточным монолитом или фильтрующим монолитом.
x
x
19. Катализатор-адсорбер NO, содержащий композицию катализатора-адсорбера NO по любому из пп. 12-16, в котором композицию катализатора экструдируют с формированием проточной или фильтрующей подложки.
x
x
20. Способ изготовления композиции катализатора-адсорбера NO по любому из пп. 12-16, включающий добавление одного или более драгоценных металлов или солей драгоценных металлов к материалу подложки с формированием смеси PGM-подложка, а также добавление материала, накапливающего NO, к смеси PGM-подложка.
21. Способ по п. 20, дополнительно включающий стадию формирования неодим-содержащего материала подложки.
x
22. Способ по п. 20, дополнительно включающий стадию формирования неодим-содержащего материала, накапливающего NO.
23. Способ изготовления содержащего неодим материала, включающий смешивание раствора содержащей неодим соли с частицами оксида церия, сушку распылением данных частиц и нагревание высушенных распылением частиц.
24. Способ по п. 23, в котором сушка частиц распылением выполняется при входной температуре 250-350°C.
25. Способ по п. 23 или 24, в котором сушка частиц распылением выполняется при выходной температуре 80-150°C.
26. Способ по любому из пп. 23-25, в котором высушенный распылением порошок нагревают при температуре 250-600°C.
27. Способ по любому из пп. 23-26, дополнительно включающий стадию сушки нагретого высушенного распылением порошка при температуре 600-800°C.
x
28. Катализатор-адсорбер NO для обработки выхлопа работающего на бедных смесях двигателя, содержащий первый слой, включающий в себя композицию, содержащую:
материал подложки;
один или более металлов платиновой группы, расположенных на материале подложки; и
x
материал, накапливающий NO;
где материал подложки содержит глинозем или смешанный оксид, содержащий глинозем;
один или более металлов платиновой группы содержат смесь или сплав платины и палладия;
x
материал, накапливающий NO, содержит оксид церия; и
x
материал подложки или материал, накапливающий NO, получают с помощью способа по любому из пп. 23-27.
x
29. Система очистки выхлопа для обработки потока выхлопного газа, содержащая работающий на бедных смесях двигатель и катализатор-адсорбер NO по любому из пп. 1-11 или 17-19;
x
в которой работающий на бедных смесях двигатель находится в связи по текучей среде с катализатором-адсорбером NO.
30. Система очистки выхлопа по п. 29, в которой двигатель внутреннего сгорания представляет собой дизельный двигатель.
x
31. Система очистки выхлопа по п. 29 или 30, дополнительно содержащая систему катализатора селективного каталитического восстановления, сажевый фильтр, систему фильтра селективного каталитического восстановления, пассивный адсорбер NO, систему тройного катализатора или их комбинации.
x
32. Способ обработки выхлопного газа двигателя внутреннего сгорания, включающий осуществление контакта выхлопного газа с катализатором-адсорбером NO по любому из пп. 1-11 или 17-19, или с системой очистки выхлопа по любому из пп. 29-31.
33. Способ обработки выхлопного газа двигателя внутреннего сгорания по п. 32, в котором выхлопной газ имеет температуру приблизительно 180-300°C.
x
x
x
34. Применение неодим-содержащего материала для улучшения низкотемпературной емкости хранения NO материала адсорбера NO относительно эквивалентного материала адсорбера NO, который не содержит неодим-содержащего материала.
x
x
35. Применение неодим-содержащего материала для улучшения стойкости материала - адсорбера NO к сере относительно эквивалентного материала - адсорбера NO, который не содержит неодим-содержащего материала.
x
x
x
36. Применение неодим-содержащего материала для уменьшения емкости хранения NO материала - адсорбера NO при первой температуре относительно эквивалентного материала - адсорбера NO, который не содержит неодим-содержащего материала.
37. Применение по п. 36, в котором первая температура равна приблизительно 300°C.